(57)【要約】【課題】少なくとも白抜けの発生を抑制することができる熱転写受像シートを提供する。【解決手段】基材シートと、基材シートの一方の面側に配置される受容層と、基材シートと受容層との間に配置される断熱層と、を少なくとも備える熱転写受像シートであって、当該熱転写受像シートの受容層側から測定したうねり曲線の最大谷深さ（ＪＩＳ０６０１：２０１３）をＷｖ［単位：μｍ］とし、当該熱転写受像シートの受容層側より測定したマルテンス硬さ（ＩＳＯ１４５７７）をＨＭ［単位：Ｎ／ｍｍ２］とすると、式（１）が成立つ。ＨＭ≦４３３．２−２５６．７×Ｗｖ  ・・・（１）【選択図】図１
2020032703.tif 000002
【特許請求の範囲】
【請求項１】
基材シートと、
前記基材シートの一方の面側に配置される受容層と、
前記基材シートと前記受容層との間に配置される断熱層と、を少なくとも備える熱転写受像シートであって、
当該熱転写受像シートの前記受容層側から測定したうねり曲線の最大谷深さ（ＪＩＳ０６０１：２０１３）をＷｖ［単位：μｍ］とし、
当該熱転写受像シートの前記受容層側より測定したマルテンス硬さ（ＩＳＯ１４５７７）をＨＭ［単位：Ｎ／ｍｍ２］とすると、
式（１）が成立つことを特徴とする熱転写受像シート。
ＨＭ≦４３３．２−２５６．７×Ｗｖ  ・・・（１）
【請求項２】
前記ＨＭが３０Ｎ／ｍｍ２以上であることを特徴とする請求項１に記載の熱転写受像シート。
【請求項３】
前記断熱層の空隙率が５２％以上５６％以下であることを特徴とする請求項１又は２に記載の熱転写受像シート。
【請求項４】
前記基材シートと前記断熱層との間に配置されるクッション層、をさらに備えることを特徴とする請求項１から３のいずれか１項に記載の熱転写受像シート。
【発明の詳細な説明】
【技術分野】
【０００１】
本発明は、熱転写受像シートに関する。
【背景技術】
【０００２】
従来から、文字または画像等を被転写体に形成する方式として、昇華型熱転写方式または溶融型熱転写方式等が採用されている。例えば、昇華型熱転写方式の場合を説明する。支持体上に染料やバインダー等を含む熱転写層等を設けた感熱転写記録媒体の熱転写層表面と、他の支持体上に染料を受容する染料受容層を設けた被熱転写体の染料受容層表面とを互いに重ね合わせる。重ね合わせた感熱転写記録媒体及び被熱転写体に対して、熱転写記録媒体の熱転写層を設けていない面側から、文字または画像情報により温度制御されたサーマルヘッド等により加熱する。これにより、熱転写層中の染料を昇華させ、染料受容層へ移行させることで、被熱転写体に所望の文字または画像を形成する。
【０００３】
一方、溶融型熱転写方式の場合、支持体上に顔料やワックス等を含む熱溶融性の熱転写層を設けた熱転写記録媒体の熱転写層表面と、他の支持体上に受容層を設けた被熱転写体の受容層表面とを互いに重ね合わせる。重ね合わせた熱転写記録媒体及び被熱転写体をサーマルヘッド等により加熱することで、熱転写層を融着させ、受容層へ移行させることで、被熱転写体に所望の文字または画像を形成する。上記の方式のうち、昇華型熱転写方式は、文字や図表などのモノクロプリントや、デジタルカメラ画像またはコンピューターグラフィックス画像などのカラープリントに広く採用されている。
【０００４】
ところで、熱転写シートを用いた昇華型熱転写方式にて印画物を熱転写受像シートに形成することに関し、白抜けが発生するという問題点がある。白抜けとは、熱転写受像シートを用いて印画物を作成する際に、熱転写受像シートにおいて印画されるべき領域内に部分的に印画されてない領域が発生することをいう。白抜け発生の主要な要因として熱転写受像シート表面に凹凸形状が形成されることが挙げられる。
詳しく説明すると、昇華型熱転写方式にて熱転写受像シートに印画する（すなわち、サーマルヘッド等の加熱手段による加熱にて熱転写シートの染料を熱転写受像シートの所定領域に転写する）際に、熱転写受像シートの表面に凹凸形状が存在すると、その凹凸形状により、熱転写シートとサーマルヘッドとの密着性（追従性）が阻害される。これにより、サーマルヘッドから十分に熱が伝えられない領域が熱転写シートや熱転写受像シートに部分的に発生する。その結果、サーマルヘッドによる熱が十分に伝わらなかった領域に白抜けが生じてしまう。
【０００５】
なお、白抜けの類似した現象として濃淡ムラがある。白抜けは完全に印画されない部分が生じるのに対して、濃淡ムラは周囲より色濃度が淡い部分が生じる現象である。濃淡ムラは、白抜けと同様に熱転写受像シートの凹凸形状の影響を受ける。白抜けは周期の大きい所謂うねりの影響を受けるのに対して、濃淡ムラは周期の小さい凹凸の影響を受けると考えられる。
また、熱転写シートの印画物の課題として、白抜けとは別に濃度不足がある。濃度不足は、印画物の色濃度が低くなってしまう現象である。濃度不足は、熱転写シートの断熱性が不足することにより、プリンタ印画時の熱が失われて昇華転写が不十分になることで生じると考えられる。
【０００６】
上記白抜けに対し、種々の改良技術が提案されている。たとえば、下記特許文献１には、多孔質層の中空粒子の含有率を制御して高濃度の印画特性を有し、かつ印画均一性を保つ熱転写受像シートの発明が開示されている。また、特許文献２には、多孔質層の中空粒子の粒子系を制御してざらつきを防止する熱転写受像シートの発明が開示されている。さらに特許文献３では、紙基材の２層のコート層に中紙の凹凸抑制とクッション性を持たせることにより、インキの転写ムラを防止する熱転写受像シートの発明が開示されている。
【先行技術文献】
【特許文献】
【０００７】
【特許文献１】特開２００６−８８６９１号公報
【特許文献２】特開２００７−９８６９３号公報
【特許文献３】特開２０１０−２３４７６２号公報
【発明の概要】
【発明が解決しようとする課題】
【０００８】
しかしながら、特許文献１〜３の熱転写受像シートを用いて印画を実施しても、白抜けの発生を十分に抑制できず、濃淡ムラ、濃度不足が発生する場合があった。
そこで、本発明は、少なくとも白抜けの発生を抑制することができる熱転写受像シートを提供することを目的とする。
【課題を解決するための手段】
【０００９】
上記課題を解決するため、本発明の一態様に係る熱転写受像シートは、基材シートと、前記基材シートの一方の面側に配置される受容層と、前記基材シートと前記受容層との間に配置される断熱層と、を少なくとも備える熱転写受像シートであって、当該熱転写受像シートの前記受容層側から測定したうねり曲線の最大谷深さ（ＪＩＳ０６０１：２０１３）をＷｖ［単位：μｍ］とし、当該熱転写受像シートの前記受容層側より測定したマルテンス硬さ（ＩＳＯ１４５７７）をＨＭ［単位：Ｎ／ｍｍ２］とすると、式（１）が成立つことを特徴とする熱転写受像シート。
ＨＭ≦４３３．２−２５６．７×Ｗｖ  ・・・（１）
【００１０】
また、上記の熱転写受像シートにおいて、前記ＨＭが３０Ｎ／ｍｍ２以上であってもよい。
また、上記の熱転写受像シートにおいて、前記断熱層の空隙率が５２％以上５６％以下であってもよい。
また、上記の熱転写受像シートは、前記基材シートと前記断熱層との間に配置されるクッション層、をさらに備えてもよい。
【発明の効果】
【００１１】
本発明の一態様によれば、少なくとも白抜けの発生を抑制することができる熱転写受像シートを提供することができる。
【図面の簡単な説明】
【００１２】
【図１】本発明の実施形態に係る熱転写受像シートの構成例を示す概略断面図である。
【発明を実施するための形態】
【００１３】
以下、図面を参照しながら本発明の実施形態について説明する。ここで、図面は模式的なものであり、厚みと平面寸法との関係、各層の厚みの比率等は現実のものとは異なることがある。また、以下に示す実施形態は、本発明の技術的思想を具体化するための構成を例示するものであって、本発明の技術的思想は、構成部品の材質、形状、構造等が下記のものに特定されるものではない。本発明の技術的思想は、特許請求の範囲に記載された請求項が規定する技術的範囲内において、種々の変更を加えることができる。
また、以下の詳細な説明では、本発明の実施形態の完全な理解を提供するように多くの特定の細部について記載される。しかしながら、かかる特定の細部がなくても１つ以上の実施態様が実施できることは明らかであろう。他にも、図面を簡潔にするために、周知の構造及び装置については、その記載を省略している。
【００１４】
＜熱転写受像シート＞
図１は、本発明の実施形態に係る熱転写受像シートの構成例を示す概略断面図である。図１に示すように、本発明の実施形態に係る熱転写受像シート１は、基材１０と、基材１０の一方の面１０ａ側に配置される中間層２０及び受容層３０と、基材の１０の他方の面１０ｂ側に配置される裏面層４０と、を備える。基材の一方の面側に、中間層２０と受容層３０とがこの順に積層されている。また、中間層２０は、少なくとも断熱層２２を含む１層または複数の層で構成される。以下、熱転写受像シート１の構成を具体的に説明する。
【００１５】
（基材）
本発明の実施形態に係る基材１０は、中間層２０と、受容層３０とを保持するという役割を有する。また、基材シート１０は、熱転写時には熱が加えられるため、加熱された状態でも取り扱い上支障のない程度の機械的強度を有する材料であることが好ましい。
【００１６】
このような基材シート１０の材料としては、例えば、コンデンサーペーパー、グラシン紙、硫酸紙、またはサイズ度の高い紙、合成紙（ポリオレフィン系、ポリスチレン系）、上質紙、アート紙、コート紙、レジンコート紙、キャストコート紙、壁紙、裏打用紙、合成樹脂又はエマルジョン含浸紙、合成ゴムラテックス含浸紙、合成樹脂内添紙、板紙等、セルロース繊維紙、あるいはポリエチレンテレフタレート（以下、ＰＥＴ）等のポリエステル、ポリアクリレート、ポリカーボネート、ポリウレタン、ポリイミド、ポリエーテルイミド、セルロース誘導体、ポリエチレン、エチレン−酢酸ビニル共重合体、ポリプロピレン、ポリスチレン、アクリル、ポリ塩化ビニル、ポリ塩化ビニリデン、ポリビニルアルコール、ポリビニルブチラール、ナイロン、ポリエーテルエーテルケトン、ポリサルフォン、ポリエーテルサルフォン、テトラフルオロエチレン、パーフルオロアルキルビニルエーテル、ポリビニルフルオライド、テトラフルオロエチレン・エチレン、テトラフルオロエチレン・ヘキサフルオロプロピレン、ポリクロロトリフルオロエチレン、ポリビニリデンフルオライド等のフィルムが挙げられ、また、基材シート１０の材料としては、これらの合成樹脂に白色顔料や充填剤を加えて成膜した白色不透明フィルムも使用でき、特に限定されない。また、基材シート１０の材料としては、上記基材の任意の組み合わせによる積層体も使用できる。代表的な積層体の例として、セルロース繊維紙と合成紙或いはセルロース合成紙とプラスチックフィルムとの合成紙が挙げられる。本発明の実施形態においては、基材シート１０として、市販の基材を用いることもでき、例えば、ＲＣペーパー（三菱製紙（株）製、商品名）等が好ましい。なお、基材シート１０の厚みは、熱転写受像シートに要求される強度や耐熱性等や、素材の材質に応じて、適宜変更可能である。具体的に、基材の厚みは、５０μｍ〜１０００μｍの範囲内であることが好ましく、１００μｍ〜３００μｍの範囲内であることがより好ましい。
【００１７】
（中間層）
本発明の実施形態によれば、基材シート１０と受容層３０の間に少なくとも断熱層２２を含む１層または複数の層の中間層２０を設ける。
（断熱層）
本発明の実施形態に係る断熱層２２は、熱転写による画像形成時に加えられた熱が、基材シート１０等への伝熱によって損失されることを防止できる断熱性を有するものである。基材シート１０の一方の面に設けられた断熱層２２は、従来公知のもので対応でき、中空粒子とバインダー樹脂によって構成されるものや、発泡ポリプロピレンフィルムや発泡ポリエチレンテレフタレート等の発泡フィルムなどを用いたもの、さらに発泡フィルムの片面または両面にスキン層を設けた複合フィルムを用いた断熱層を挙げることができる。ただし、発泡フィルムなどを用いた断熱層は、コストの面、基材と貼り合わせ行程に発生するカールを考慮すると、断熱層２２には、中空粒子を用いた断熱層を用いるのが好ましい。
【００１８】
（クッション層）
本発明の実施形態に係る中間層２０は、基材シート１０と断熱層２２の間に配置される１層以上のクッション層２１を有してもよい。
クッション層２１は印画時におけるプラテンローラとサーマルヘッド間の加圧による収縮で、熱転写受像シート１の凹凸を吸収することにより、サーマルヘッドから均一な加熱をさせる機能を持つ層である。同様の機能は基材シート１０と断熱層２２にもあるが、それだけでは不十分な場合にクッション層２１が設けられているとよい。
クッション層２１には、スチレン−ブタジエン共重合体（スチレンブタジエンゴム（ＳＢＲ））、アクリロニトリル−ブタジエン共重合体（ＮＢＲラテックス）、メチルメタクリレート−ブタジエン共重合体（ＭＢＲラテックス）、スチレン−ブタジエンアクリル系共重合体、エチレン酢酸ビニル共重合体（ＥＶＡ）などの樹脂を単独または２種類以上を混合して用いることができる。
【００１９】
（熱転写受像シートの凹凸とクッション性）
熱転写受像シート１において、熱転写受像シート１の表面に凹凸があると、印画時に熱転写受像シート１と感熱転写記録媒体との接触面積が不均一となり、サーマルヘッドから感熱転写記録媒体を介して熱転写受像シート１に加えられる熱にムラが生じる。この加熱ムラが原因で、白抜け、濃淡ムラが発生する。これを防ぐために、熱転写受像シート１は、凹凸を吸収するクッション性を有することが好ましい。要求されるクッション性は、熱転写受像シート１の表面の凹凸によって異なる。必要なクッション性を満たすための熱転写受像シート１の特性は以下のとおりである。
【００２０】
（ｉ）熱転写受像シート１の受容層３０側から測定したうねり曲線の最大谷深さ（ＪＩＳ０６０１：２０１３）をＷｖ［単位：μｍ］とし、同じく熱転写受像シート１の受容層３０側から測定したマルテンス硬さ（ＩＳＯ１４５７７）をＨＭ［単位：Ｎ／ｍｍ２］とすると、式（１）が成立つこと。
ＨＭ≦４３３．２−２５６．７×Ｗｖ  ・・・（１）
（ｉｉ）ＨＭが３０Ｎ／ｍｍ２以上であること。
【００２１】
前述の（ｉ）（ｉｉ）において、ＨＭが３０Ｎ／ｍｍ２以上の場合に、ＨＭ≦４３３．２−２５６．７×Ｗｖが成立てば、熱転写受像シート１の凹凸が印画時の加圧による収縮で吸収され、熱転写受像シート１と感熱転写記録媒体との接触面積が均一となるために白抜けは発生しない。しかし、ＨＭ＞４３３．２−２５６．７×Ｗｖとなると、熱転写受像シート１の凹凸が印画時の加圧による収縮で十分に吸収されず、熱転写受像シート１と感熱転写記録媒体との接触面積が不均一になるために白抜けが発生してしまう。
一方で、例え式（１）が成立ったとしてもＨＭが３０Ｎ／ｍｍ２未満であると、クッション性の効果では相殺しきれない微細な凹凸の影響が出て印画時に濃淡ムラが発生してしまい、良好な印画品質を得られなくなってしまう。
【００２２】
（クッション層の膜厚）
クッション層２１の膜厚は、特に範囲を定めないが、素材の材質に応じて、前述の（ｉ）（ｉｉ）を満たす範囲にする必要がある。
（断熱層の空隙率）
熱転写受像シート１において、断熱層２２の空隙率が５２％以上であれば、印画物に十分な濃度が得られる。しかし、空隙率が５２％未満であると断熱性が不足し、プリンタ印画時の熱が失われて濃度不足となってしまう。
【００２３】
一方で、断熱層２２の空隙率が５６％を超えると、断熱性のムラが大きくなり、前述の（ｉ）（ｉｉ）の条件を満たしていても、濃淡ムラが発生してしまう。
ここで、断熱層２２の空隙率とは、熱転写受像シート１の断熱層２２の断面を走査電子顕微鏡（ＳＥＭ：Ｓｃａｎｎｉｇ  Ｅｌｅｃｔｒｏｎ  Ｍｉｃｒｏｓｃｏｐｅ）で撮影し、その画像における物質面積および視認可能な空隙の面積を解析し、空隙面積を全面積で割った値である。
なお、ＳＥＭ画像において、断熱層２２を形成する材料と隙間とを識別する手法として、材料と空隙とでは、その画像中の色の濃さが異なることを利用した２値化、あるいは、材料と隙間との境界を検出するエッジ検出が好ましい。さらに、断熱層２２を形成する材料が特有の形状を持っている場合には、マッチング等の画像処理を用いることで、材料と隙間とを高精度に判別することが可能となる。
【００２４】
（下引き層）
本発明の実施形態に係る中間層２０は、断熱層２２と受容層３０の間に配置される１層以上の下引き層２３を有してもよい。中間層２０に下引き層２３を設けることで、耐溶剤、高温／高湿下での画像保存時の染料拡散バリア、層間接着、白色付与、基材のギラつき感／ムラの隠蔽、および帯電防止等の機能を付加するこができる。下引き層２３の形成手段としては公知の手段を用いることができる。例えば、下引き層２３として、蛍光増白剤、無機微粒子、中空微粒子、および導電性フィラーやポリアニリンスルホン酸のような有機導電材等を添加する方法が挙げられる。
【００２５】
（受容層）
本発明の実施形態に係る受容層３０は、熱転写による画像形成時に感熱転写記録媒体から転写される昇華性染料を受容するとともに、受容した昇華性染料を受容層３０に保持することで、受容層３０の面に画像を形成かつ維持することができる。受容層３０は、バインダー樹脂と、離型剤、硬化剤を含んでもよい。好ましい態様によれば、受容層３０は、界面活性剤や、造膜助剤を各種目的に応じてさらに含んでもよい。
【００２６】
バインダー樹脂としては、アクリル系樹脂、塩化ビニル系樹脂、ポリエチレン、ポリプロピレン等のポリオレフィン系樹脂、ポリ塩化ビニル、塩化ビニル・酢酸ビニル共重合体（塩酢ビ系樹脂）、ポリ塩化ビニリデン等のハロゲン化ポリマー、ポリ酢酸ビニル・アクリル共重合体、ポリアクリル酸エステル等のビニルポリマー、ポリスチレン系樹脂、ポリアミド系樹脂、エチレンやプロピレン等のオレフィンと他のビニルモノマーとの共重合体系樹脂、アイオノマー、セルロースジアセテート等のセルロース系樹脂、ポリカーボネート等、およびこれら樹脂の混合系が挙げられ、好ましくは塩化ビニル系樹脂である。バインダー樹脂は、塩化ビニル／酢酸ビニル共重合体、塩化ビニル／アクリル共重合体から選択される少なくとも１種類の塩化ビニル系樹脂であることがさらに好ましい。
【００２７】
受容層３０に含有される離型剤としては、例えばシリコーン系、フッ素系、リン酸エステル系といった各種オイルや、界面活性剤や、金属酸化物、シリカ等の各種フィラー、ワックス類等が使用できる。離型剤として、これらは単独、あるいは２種以上を混合しても良い。離型剤として、これらの中でも、シリコーンオイルを使用することが好ましい。
受容層３０に含有される硬化剤としては、例えばイソシアネート系硬化剤等が使用できる。イソシアネート系硬化剤としてはポリイソシアネート樹脂を好ましく使用することができる。ポリイソシアネート樹脂としては、従来種々のものが知られているが、そのうち芳香族系イソシアネートのアダクト体を使用することが望ましい。芳香族系ポリイソシアネートとしては、２，４−トルエンジイソシアネート、２，６−トルエンジイソシアネート、又は、２，４−トルエンジイソシアネートと２，６−トルエンジイソシアネートの混合物、１，５−ナフタレンジイソシアネート、トリジンジイソシアネート、ｐ−フェニレンジイソシアネート、ｔｒａｎｓ−シクロヘキサン、１，４−ジイソシアネート、キシリレンジイソシアネート、トリフェニルメタントリイソシアネート、トリス（イソシアネートフェニル）チオフォスフェートがあげられ、特に２，４−トルエンジイソシアネート、２，６−トルエンジイソシアネート、又は、２，４−トルエンジイソシアネートと２，６−トルエンジイソシアネートの混合物が好ましい。
【００２８】
受容層３０の厚さは、０．１μｍ以上１０μｍ以下の範囲のものが使用可能であるが、より好ましくは０．２μｍ以上８μｍ以下程度のものが好ましい。また、受容層３０は、必要に応じて酸化防止剤、蛍光染料や、公知の添加剤を含有しても良い。
【００２９】
（裏面層）
本発明の実施形態に係る裏面層４０は、プリンタ搬送性向上や、受容層３０とのブロッキング防止、印画前後の熱転写受像シートのカール防止のために設けられる。裏面層４０に用いられる材料としては従来公知のもので対応でき、例えばポリエチレン樹脂やポリプロピレン樹脂等のポリオレフィン系樹脂、アクリル系樹脂、ポリカーボネート樹脂、ポリビニルアルコール樹脂、ポリビニルアセタール樹脂、ポリエステル系樹脂、ポリスチレン系樹脂、ポリアミド等のバインダー樹脂を用いることができる。また、裏面層４０は、必要に応じてフィラーや帯電防止剤等の、公知の添加剤を含有しても良い。
【００３０】
（実施形態の効果）
（Ｉ）本発明の実施形態に係る熱転写受像シート１は、少なくとも、基材シート１０、断熱層２２、及び受容層３０がこの順で積層されてなる。熱転写受像シート１の受容層３０側から測定したうねり曲線の最大谷深さ（ＪＩＳ０６０１：２０１３）をＷｖ［単位：μｍ］とする。熱転写受像シート１の受容層３０側より測定したマルテンス硬さ（ＩＳＯ１４５７７）をＨＭ［単位：Ｎ／ｍｍ２］とする。このとき、式（１）が成り立つ。
ＨＭ≦４３３．２−２５６．７×Ｗｖ  ・・・（１）
これにより、熱転写受像シート１の凹凸が印画時の加圧による収縮で吸収される。熱転写受像シート１と感熱転写記録媒体との接触面積が均一になり、加熱ムラが低減されるため、少なくとも白抜けの発生が抑制される。熱転写受像シート１を用いた印画物では、実用レベルで、白抜けは発生しない。
【００３１】
（ＩＩ）また、本実施形態に係る熱転写受像シート１では、ＨＭが３０Ｎ／ｍｍ２以上としている。これにより、熱転写受像シート１の印画時に微細な凹凸の影響が出ず、濃淡ムラが低減された良好な画質が得られる。熱転写受像シート１を用いた印画物では、実用レベルで、濃淡ムラは発生しない。
（ＩＩＩ）また、本実施形態に係る熱転写受像シート１では、断熱層２２の空隙率が５２％以上５６％以下であるとしている。これにより、熱転写受像シート１の印画物に十分な濃度が得られ、かつ濃淡ムラが低減された良好な画質が得られる。熱転写受像シート１を用いた印画物では、実用レベルで、濃淡ムラは発生しない。
（ＩＶ）また、本実施形態に係る熱転写受像シート１は、基材シート１０と断熱層２２との間に配置されるクッション層２１、をさらに備える。クッション層２１の厚さは、９．０μｍ以上である。クッション層２１は、印画時に加圧されて収縮する。これにより、熱転写受像シート１の凹凸が吸収されるため、加熱ムラの低減に寄与することができる。
【実施例】
【００３２】
以下に、本発明の各実施例及び各比較例に用いた材料を示す。なお、文中で「部」または％とあるのは、特に断りのない限り重量基準である。また、本発明は実施例に限定されるものではない。
【００３３】
（実施例１）
＜＜熱転写受像シート＞＞
＜基材シート＞
パターニングされた銅版に、ＵＶ硬化樹脂（商品名ＫＲ２０００、（株）ＡＤＥＫＡ）を塗布し、その上に厚さ１８８μｍのＰＥＴフィルム（商品名コスモシャインＡ４１００、東洋紡（株））を載せた。ＰＥＴフィルムの一方の面が、ＵＶ硬化樹脂を介して、パターニングされた銅版と対向している。ＰＥＴフィルムの反対面よりＵＶ光を照射し、ＵＶ硬化樹脂を硬化させた。これにより、ＰＥＴフィルムの一方の面に任意の凹凸パターンが形成された基材シートができる。そして、この基材シートを用いることにより、受容層側から評価したＷｖが任意である熱転写受像シートを作製することができる。ここでは熱転写受像シートの受像層側から評価したＷｖ（以下、熱転写受像シートのＷｖ）が１．５５μｍとなるようにした。
【００３４】
＜クッション層＞
次に、基材シートの凹凸パターンが形成された面側に、乾燥後の膜厚が２４．０μｍとなるようにクッション層用塗布液を塗工した。
「クッション層用塗布液」
・スチレン・ブタジエンゴム溶液
（商品名Ｎｉｐｏｌ  ＬＸ１１０、日本ゼオン（株））（固形分４０．５％）
７４．０７部
・純水                                                              ２５．９３部
【００３５】
＜断熱層＞
基材シートのクッション層上に、乾燥後の膜厚が２０μｍとなるように断熱層用塗布液１を塗工し、断熱層を形成した。
「断熱層用塗布液１」
・ゼラチン（商品名：ＳＮ、新田ゼラチン（株））水溶液（固形分３０％）
１９．３５部
・中空粒子（商品名：ＳＮ−１０５５、ダウケミカル日本（株）、固形分２６．５％）
５１．７０部
・純水                                                              ２７．４５部
・エポキシ架橋剤（商品名：カルボジライトＥ−０２、ナガセケムテックス（株）製）
１．５０部
【００３６】
＜下引き層＞
基材シートの断熱層上に、乾燥後の膜厚が１μｍとなるように下引き層用塗布液を塗工し、下引き層を形成した。
「下引き層用塗布液」
・ポリエステル（バイロナールＭＤ−１４８０、固形分２５％、東洋紡積社製）
１００部
・純水                                                                    ２５部
【００３７】
＜受容層＞
基材シートの断熱層上に、乾燥後の膜厚が３μｍとなるように受容層用塗布液を塗工して受容層を形成し、熱転写受像シートを得た。
「受溶層用塗布液」
・塩化ビニル系エマルジョン
（ビニブラン９００、日信化学工業（株）、Ｔｇ＝７０℃、固形分＝４０％）
１００．００部
・エチレングリコールジエチルエーテル                                  ０．２５部
・シリコーン離型剤
（ジメチルシリコン  ＮＰ２４０６、旭化成ワッカーシリコン（株）、固形分＝６０％）
０．１７部
・イソシアネート系硬化剤（型番：ＤＮＷ−６０００、ＤＩＣ（株））      １．２９部
【００３８】
（実施例２）
クッション層の膜厚が２２．５μｍであること以外は実施例１と同様に熱転写受像シートを作製した。
（実施例３）
熱転写受像シートのＷｖが１．３１μｍであること以外は実施例１と同様に熱転写受像シートを作製した。
（実施例４）
熱転写受像シートのＷｖが１．３１μｍであることと、クッション層の乾燥後の膜厚が２２．５μｍになるようにした以外は実施例１と同様に熱転写受像シートを作製した。
【００３９】
（実施例５）
熱転写受像シートのＷｖが１．３１μｍであることと、クッション層の乾燥後の膜厚が１７．０μｍになるようにした以外は実施例１と同様に熱転写受像シートを作製した。
（実施例６）
熱転写受像シートのＷｖが１．３１μｍであることと、クッション層の乾燥後の膜厚が１５．５μｍになるようにした以外は実施例１と同様に熱転写受像シートを作製した。
（実施例７）
熱転写受像シートのＷｖが１．１１μｍであること以外は実施例１と同様に熱転写受像シートを作製した。
【００４０】
（実施例８）
熱転写受像シートのＷｖが１．１１μｍであることと、クッション層の乾燥後の膜厚が２２．５μｍになるようにした以外は実施例１と同様に熱転写受像シートを作製した。
（実施例９）
熱転写受像シートのＷｖが１．１１μｍであることと、クッション層の乾燥後の膜厚が１７．０μｍになるようにした以外は実施例１と同様に熱転写受像シートを作製した。
（実施例１０）
熱転写受像シートのＷｖが１．１１μｍであることと、クッション層の乾燥後の膜厚が９．０μｍになるようにした以外は実施例１と同様に熱転写受像シートを作製した。
【００４１】
（実施例１１）
断熱層に断熱層用塗布液２を用いたこと以外は実施例５と同様に熱転写受像シートを作製した。
「断熱層用塗布液２」
・ゼラチン（商品名：ＳＮ、新田ゼラチン（株））水溶液（固形分３０％）
２５．１９部
・中空粒子（商品名：ＳＮ−１０５５、ダウケミカル日本（株）、固形分２６．５％）
４４．５３部
・純水                                                              ２８．３３部
・エポキシ架橋剤（商品名：カルボジライトＥ−０２、ナガセケムテックス（株）製）
１．９５部
【００４２】
（実施例１２）
断熱層に断熱層用塗布液３を用いたこと以外は実施例５と同様に熱転写受像シートを作製した。
「断熱層用塗布液３」
・ゼラチン（商品名：ＳＮ、新田ゼラチン（株））水溶液（固形分３０％）
２２．３０部
・中空粒子（商品名：ＳＮ−１０５５、ダウケミカル日本（株）、固形分２６．５％）
４４．０８部
・純水                                                              ２７．９０部
・エポキシ架橋剤（商品名：カルボジライトＥ−０２、ナガセケムテックス（株）製）
１．７２部
【００４３】
（実施例１３）
断熱層に断熱層用塗布液３を用いたこと以外は実施例５と同様に熱転写受像シートを作製した。
「断熱層用塗布液４」
・ゼラチン（商品名：ＳＮ、新田ゼラチン（株））水溶液（固形分３０％）
１６．２８部
・中空粒子（商品名：ＳＮ−１０５５、ダウケミカル日本（株）、固形分２６．５％）
５５．４７部
・純水                                                              ２６．９９部
・エポキシ架橋剤（商品名：カルボジライトＥ−０２、ナガセケムテックス（株）製）
１．２６部
【００４４】
（実施例１４）
断熱層に断熱層用塗布液３を用いたこと以外は実施例５と同様に熱転写受像シートを作製した。
「断熱層用塗布液５」
・ゼラチン（商品名：ＳＮ、新田ゼラチン（株））水溶液（固形分３０％）
１４．６９部
・中空粒子（商品名：ＳＮ−１０５５、ダウケミカル日本（株）、固形分２６．５％）
５７．４３部
・純水                                                              ２６．７５部
・エポキシ架橋剤（商品名：カルボジライトＥ−０２、ナガセケムテックス（株）製）
１．１３部
【００４５】
（実施例１５）
断熱層に断熱層用塗布液３を用いたこと以外は実施例５と同様に熱転写受像シートを作製した。
「断熱層用塗布液６」
・ゼラチン（商品名：ＳＮ、新田ゼラチン（株））水溶液（固形分３０％）
９．８３部
・中空粒子（商品名：ＳＮ−１０５５、ダウケミカル日本（株）、固形分２６．５％）
６３．４０部
・純水                                                              ２６．０１部
・エポキシ架橋剤（商品名：カルボジライトＥ−０２、ナガセケムテックス（株）製）
０．７６部
【００４６】
（比較例１）
クッション層の乾燥後の膜厚が２１．０μｍになるようにした以外は実施例１と同様に熱転写受像シートを作製した。
（比較例２）
クッション層の乾燥後の膜厚が１７．０μｍになるようにした以外は実施例１と同様に熱転写受像シートを作製した。
（比較例３）
熱転写受像シートのＷｖが１．３１μｍであることと、クッション層の乾燥後の膜厚が１４．０μｍになるようにした以外は実施例１と同様に熱転写受像シートを作製した。
【００４７】
（比較例４）
熱転写受像シートのＷｖが１．３１μｍであることと、クッション層の乾燥後の膜厚が１１．０μｍになるようにした以外は実施例１と同様に熱転写受像シートを作製した。
（比較例５）
熱転写受像シートのＷｖが１．３１μｍであることと、クッション層の乾燥後の膜厚が９．０μｍになるようにした以外は実施例１と同様に熱転写受像シートを作製した。
（比較例６）
熱転写受像シートのＷｖが１．３１μｍであることと、クッション層を設けないこと以外は実施例１と同様に熱転写受像シートを作製した。
【００４８】
（比較例７）
熱転写受像シートのＷｖが１．１１μｍであることと、クッション層の乾燥後の膜厚が６．０μｍになるようにした以外は実施例１と同様に熱転写受像シートを作製した。
（比較例８）
熱転写受像シートのＷｖが１．１１μｍであることと、クッション層の乾燥後の膜厚が３．０μｍになるようにした以外は実施例１と同様に熱転写受像シートを作製した。
（比較例９）
熱転写受像シートのＷｖが１．１１μｍであることと、クッション層を設けないこと以外は実施例１と同様に熱転写受像シートを作製した。
【００４９】
＜＜感熱転写記録媒体＞＞
基材として、４．５μｍの片面易接着処理付きポリエチレンテレフタレートフィルムを使用し、その非易接着処理面に下記組成の耐熱滑性層用塗布液を、乾燥後の塗布量が１．０ｇ／ｍ２となるように塗布、乾燥し、耐熱滑性層付き基材を得た。次に、耐熱滑性層付き基材の易接着処理面に、下記組成の熱転写層用塗布液を、乾燥後の塗布量が１．０ｇ／ｍ２となるように塗布、乾燥して熱転写層を形成し、感熱転写記録媒体を得た。
【００５０】
＜耐熱滑性層用塗布液＞
・シリコーン系アクリルグラフトポリマー                              ５０．００部
（東亜合成（株）ＵＳ−３５０）
・メチルエチルケトン                                                ５０．００部
【００５１】
＜熱転写層用塗布液＞
・Ｃ．Ｉ．ソルベントブルー３６                                        ２．５０部
・Ｃ．Ｉ．ソルベントブルー６３                                        ２．５０部
・ポリビニルアセタール樹脂                                              ５．０部
・トルエン                                                            ４５．０部
・メチルエチルケトン                                                  ４５．０部
【００５２】
＜＜画質評価＞＞
実施例１〜１５、比較例１〜９の熱転写受像シートと感熱転写記録媒体を使用し、サーマルシミュレーターにて印画を行い、白抜け、濃淡ムラ、濃度を評価した。印画は全て下記の条件で行っている。
・印画環境：２３℃５０％ＲＨ
・印加電圧：２４Ｖ
・印画速度：１０ｉｎｃｈ／ｓｅｃ
・印画密度：主走査３００ｄｐｉ  副走査３００ｄｐｉ
【００５３】
（白抜け評価）
実施例１〜１５、比較例１〜９の熱転写受像シートに感熱転写記録媒体を使用し、サーマルシミュレーターにて印画を行い、印画物の白抜けを評価した。評価画像は、中間の階調のベタ画像を用いた。
なお、評価基準は以下のとおりで、△以上が実用上問題ないレベルである。
○：白抜けが、認められない
△：白抜けが、ごく僅かに認められる
×：白抜けが、全面で認められる
【００５４】
（濃淡ムラ評価）
実施例１〜１５、比較例１〜９の熱転写受像シートに感熱転写記録媒体を使用し、サーマルシミュレーターにて印画を行い、印画物の濃淡ムラを評価した。評価画像は、中間の階調のベタ画像を用いた。
なお、評価基準は以下のとおりで、△以上が実用上問題ないレベルである。また、白抜けが発生すると濃淡ムラの判別ができなくなるため、白抜け評価が×の場合は濃淡ムラを評価不能とした。    
○：濃淡ムラが、認められない
△：濃淡ムラが、ごく僅かに認められる
×：濃淡ムラが、全面で認められる
【００５５】
（濃度評価）
実施例１〜１５、比較例１〜９の熱転写受像シートに感熱転写記録媒体を使用し、サーマルシミュレーターにて印画を行い、印画物の濃度を評価した。評価画像は、高階調のベタ画像を用いた。評価結果を表１示す。
なお、評価基準は以下のとおりで、△以上が実用上問題ないレベルである。また、白抜けが発生すると濃度の評価ができなくなるため、白抜け評価が×の場合は濃度を評価不能とした。
○：濃度が十分に高い
△：濃度がやや不足している
×：濃度が不足している
【００５６】
実施例１〜１５、比較例１〜９について、熱転写受像シートの受容層側からのＷｖ［単位：μｍ］とＨＭ［単位：Ｎ／ｍｍ２］の評価結果及び４３３．２−２５６．７×Ｗｖの計算結果、断熱層の空隙率の評価結果、印画物の白抜け、濃淡ムラ、濃度の評価結果を表１に示す。
【００５７】
【表１】
2020032703.tif 000003
【００５８】
表１より、ＨＭの値が４３３．２−２５６．７×Ｗｖの値以下である実施例１〜１５では白抜けが発生しなかった。また、ＨＭの値が４３３．２−２５６．７×Ｗｖの値を超える比較例１〜９では白抜けが発生した。このことから、白抜けを発生させないためには、ＨＭが４３３．２−２５６．７×Ｗｖ以下になるようにする必要があることがわかった。
一方、上記で白抜けが発生しなかった実施例１〜１０において、ＨＭが３０Ｎ／ｍｍ２以上である実施例２、４、５、６、８、９、１０では濃淡ムラが発生せず、ＨＭが３０Ｎ／ｍｍ２未満である実施例１、３、７では濃淡ムラが発生した。このことから、濃淡ムラを発生させないためには、ＨＭを３０Ｎ／ｍｍ２以上にする必要があることがわかった。
【００５９】
表１より、４３３．２−２５６．７×Ｗｖ、ＨＭが同じで白抜けが発生していない実施例５、１１〜１５を比べると、断熱層の空隙率が５２％以上の実施例５、１２〜１５では十分な濃度が得られたが、断熱層の空隙率が５２％未満である実施例１１では濃度不足となってしまった。このことから、十分な濃度を得るためには断熱層の空隙率を５２％以上にする必要があることがわかった。
一方、上記の実施例５、１１〜１５において、断熱層の空隙率が５６％以下である実施例５、１１〜１３では濃淡ムラが発生しなかったが、断熱層の空隙率が５６％を超える実施例１４、１５では濃淡ムラが発生してしまった。このことから、濃淡ムラが発生しないようにするためには断熱層の空隙率を５６％以下にする必要があることがわかった。
【００６０】
上記のことから、十分な濃度が得られて、濃淡ムラが発生しない断熱層の空隙率は５２％以上５６％以下であることが確認された。
ここでは、限られた数の実施形態を参照しながら説明したが、権利範囲はそれらに限定されるものではなく、上記の開示に基づく各実施形態の改変は当業者にとって自明なことである。
【産業上の利用可能性】
【００６１】
本発明により得られる熱転写受像シートは、昇華転写方式のプリンタに使用することができ、プリンタの高速・高機能化と併せて、各種画像を簡便にフルカラー形成できる。このため、デジタルカメラのセルフプリント、身分証明書などのカード類、アミューズメント用出力物等に広く利用できる。
【符号の説明】
【００６２】
１：熱転写受像シート
１０：基材シート
２０：中間層
２１：クッション層
２２：断熱層
２３：下引き層
３０：受容層
４０：裏面層
【図１】
2020032703.tif 000004